РАСШИРЯЮЩИЕСЯ МАТЕРИАЛЫ И СПОСОБ ИХ ПОЛУЧЕНИЯ

1. Расширяющийся материал, отличающийся тем, что он получен путем тепловой обработки клинкера или порошкообразного клинкера, содержащего свободную известь, гидравлическое вещество и безводный сульфат кальция, в атмосфере газообразного диоксида углерода для образования в нем карбоната кальция.
2. Расширяющийся материал по п.1, который включает частицу, в которой свободная известь, гидравлическое вещество, безводный сульфат кальция и карбонат кальция присутствуют одновременно.
3. Расширяющийся материал по п.1, который содержит карбонат кальция в количестве от 0,5 до 10 мас.%.
2
4. Расширяющийся материал по п.1, который обладает удельной площадью поверхности по Блейну от 1500 до 9000 см/г.
5. Расширяющийся материал по п.1, в котором безводный сульфат кальция дополнительно добавлен к клинкеру или порошкообразному клинкеру, подвергнутому тепловой обработке в атмосфере газообразного диоксида углерода для образования в нем карбоната кальция.
6. Расширяющийся материал по п.1, в котором ослабляющий усадочную деформацию агент дополнительно добавлен к клинкеру или порошкообразному клинкеру, подвергнутому тепловой обработке в атмосфере газообразного диоксида углерода для образования в нем карбоната кальция.
7. Композиция цемента, в которой расширяющийся материал по пп.1-6 смешан с цементом.
8. Способ получения расширяющегося материала по пп.1-6, отличающийся тем, что клинкер или порошкообразный клинкер, содержащий свободную известь, гидравлическое вещество и безводный сульфат кальция, подвергают тепловой обработке для образования в нем карбоната кальция.
9. Способ получения расширяющегося материала по п.8, в котором клинкер или порошкообразный клинкер помещают в карбонизационный резервуар, при этом расход газообразного диоксида углерода составляет от 0,01 до 0,1 л/мин на литр резервуара, преобладающая в резервуаре температура составляет от 200 до 800°С, для образования в нем карбоната кальция.